(57)【要約】【課題】フェライトコア等に巻き付けた際に巻き戻りが小さい電線を提供する。【解決手段】導体と、前記導体を覆うポリ塩化ビニル樹脂を含有する絶縁体と、を備え、前記導体が複数本の導体素線を撚り合わせた撚線からなる電線であって、前記導体の断面積が５ｍｍ２以上２０ｍｍ２以下であり、前記導体素線の素線径が０．４ｍｍ以上０．５ｍｍ以下であり、前記絶縁体が可塑剤を、ポリ塩化ビニル樹脂１００質量部に対して５０質量部以上１２０質量部以下で含有する、電線。【選択図】図１
2019075327.tif 000002
【特許請求の範囲】
【請求項１】
導体と、前記導体を覆うポリ塩化ビニル樹脂を含有する絶縁体と、を備え、
前記導体が複数本の導体素線を撚り合わせた撚線からなる電線であって、
前記導体の断面積が５ｍｍ２以上２０ｍｍ２以下であり、
前記導体素線の素線径が０．４ｍｍ以上０．５ｍｍ以下であり、
前記絶縁体が可塑剤を、ポリ塩化ビニル樹脂１００質量部に対して５０質量部以上１２０質量部以下で含有する、電線。
【請求項２】
前記絶縁体が可塑剤を、ポリ塩化ビニル樹脂１００質量部に対して６０質量部以上１２０質量部以下で含有する、請求項１に記載の電線。 
【発明の詳細な説明】
【技術分野】
【０００１】
本発明は、電線に関する。
【背景技術】
【０００２】
特許文献１は、導体と該導体の外周を被覆する絶縁体とを有する絶縁電線を開示している。上記絶縁体は、塩素化塩化ビニル系樹脂と塩化ビニル系熱可塑性エラストマーとを含有する。
【先行技術文献】
【特許文献】
【０００３】
【特許文献１】特開２０１５−２２５８３７号公報
【発明の概要】
【発明が解決しようとする課題】
【０００４】
電線は、耐ノイズ性を向上させるために、フェライトコアに巻き付けられてインピーダンスを大きくさせた状態で使用されることがある。電線の剛性が大きい場合、フェライトコアに巻き付けても電線が元の状態に戻ろうとして巻き戻りが大きくなってしまう。電線の巻き戻りが大きくなると、耐ノイズ性を狙い通りに向上させることができなくなってしまう。
【０００５】
本発明は、フェライトコア等に巻き付けた際に巻き戻りが小さい電線を提供することを目的とする。
【課題を解決するための手段】
【０００６】
本発明の電線は、
導体と、前記導体を覆うポリ塩化ビニル樹脂を含有する絶縁体と、を備え、
前記導体が複数本の導体素線を撚り合わせた撚線からなる電線であって、
前記導体の断面積が５ｍｍ２以上２０ｍｍ２以下であり、
前記導体素線の素線径が０．４ｍｍ以上０．５ｍｍ以下であり、
前記絶縁体が可塑剤を、ポリ塩化ビニル樹脂１００質量部に対して５０質量部以上１２０質量部以下で含有する。
【発明の効果】
【０００７】
本発明によれば、フェライトコア等に巻き付けた際に巻き戻りが小さい電線を提供することができる。
【図面の簡単な説明】
【０００８】
【図１】本発明の実施形態に係る電線の一例を示す断面図である。
【発明を実施するための形態】
【０００９】
［本発明の実施形態の説明］
最初に本願発明の実施形態の内容を列記して説明する。
本願発明の実施形態に係る電線は、
（１）導体と、前記導体を覆うポリ塩化ビニル樹脂を含有する絶縁体と、を備え、
前記導体が複数本の導体素線を撚り合わせた撚線からなる電線であって、
前記導体の断面積が５ｍｍ２以上２０ｍｍ２以下であり、
前記導体素線の素線径が０．４ｍｍ以上０．５ｍｍ以下であり、
前記絶縁体が可塑剤を、ポリ塩化ビニル樹脂１００質量部に対して５０質量部以上１２０質量部以下で含有する。
この構成によれば、フェライトコア等に巻き付けた際に巻き戻りが小さい電線を提供することができる。
（２）また、（１）の電線は、
前記絶縁体が可塑剤を、ポリ塩化ビニル樹脂１００質量部に対して６０質量部以上１２０質量部以下で含有すると好ましい。
この構成によれば、フェライトコア等に巻き付けた際にさらに巻き戻りが小さい電線を提供することができる。
【００１０】
［本発明の実施形態の詳細］
続いて、添付図面を参照しながら、本発明の電線に係る実施の形態について説明する。
図１は、本発明の実施形態に係る電線の一例を示す断面図である。図中、１は電線、２は導体、３は絶縁体、を示す。本実施形態の電線１は、導体２と、導体２を覆う絶縁体３とを備える。
【００１１】
導体２は、断面積が５ｍｍ２以上２０ｍｍ２以下であり、複数本の導体素線を撚り合わせた撚線からなる。導体素線は、素線径が０．４ｍｍ以上０．５ｍｍ以下であり、特に限定されないが、例えば、銅、銅合金、錫メッキ銅、アルミニウム、アルミニウム合金等から構成される。
【００１２】
撚線を構成する導体素線の本数、撚り方向及び撚りピッチは、本願の作用効果を損なわない範囲であれば特に限定されないが、例えば、導体素線の本数は２０〜１７０本とすることができ、撚りピッチは４５〜１７０ｍｍとすることができる。
【００１３】
絶縁体３は、ポリ塩化ビニル樹脂を含有する。ポリ塩化ビニル樹脂の含有割合としては、特に限定されないが、例えば２０〜８０質量％、好ましくは２０〜５８質量％であるとよい。
【００１４】
また、絶縁体３は、可塑剤をポリ塩化ビニル樹脂１００質量部に対して、５０質量部以上１２０質量部以下で含有している。可塑剤の含有比が５０質量部未満であると電線の巻き戻りが大きくなり、可塑剤の含有比が１２０質量部より大きいと絶縁性能が低下してしまい、好ましくない。また、絶縁体３は、可塑剤をポリ塩化ビニル樹脂１００質量部に対して、６０質量部以上１２０質量部以下で含有するのが好ましく、６５質量部以上１２０質量部以下で含有するのがさらに好ましく、６５質量部以上９０質量部以下で含有するのが特に好ましい。これにより、電線１を巻き付けた際に巻き戻りがより少ない電線を提供することができる。
【００１５】
可塑剤としては、一般的に電線の絶縁体に用いられるものであれば特に限定されないが、例えば、トリメリット酸エステル（トリメリット酸トリス（２−エチルヘキシル）、トリメリット酸トリノルマルアルキル、トリメリット酸トリイソノニル、トリメリット酸トリイソデシル、トリメリット酸トリノルマルオクチル等）やポリエステル系可塑剤が挙げられる。
【００１６】
なお、絶縁体３には上記以外に、フィラー、難燃剤、酸化防止剤、安定剤、顔料等の各種の添加剤が１種又は２種以上添加されていてもよい。
【００１７】
絶縁体３の厚みは、本願の作用効果を損なわない範囲であれば特に限定されないが、例えば、０．４〜２．３ｍｍとすることができる。また、電線１の直径は、本願の作用効果を損なわない範囲であれば特に限定されないが、例えば、３．５〜１０．５ｍｍとすることができる。
【００１８】
以上の構成を有する電線１は、導体２の断面積が５ｍｍ２以上２０ｍｍ２以下であり、導体素線の素線径が０．４ｍｍ以上０．５ｍｍ以下であり、絶縁体３が可塑剤を、ポリ塩化ビニル樹脂１００質量部に対して５０質量部以上１２０質量部以下で含有することにより、フェライトコア等に巻き付けた際に巻き戻りが少ない。
【実施例】
【００１９】
次に発明を実施するための形態を実施例により説明する。実施例は本発明の範囲を限定するものではない。
【００２０】
表１に示すＡＷＧ８の例１〜例８の電線を作成し、それぞれの電線の巻き戻りを評価した。なお、すべての電線の絶縁体は、トリメリット酸トリス（２−エチルヘキシル）を可塑剤として含有し、その他に、安定剤、フィラー、難燃剤を含有するものを使用した。
【００２１】
また、巻き戻りの評価は以下の方法に従って行った。直径１９ｍｍのマンドレルに電線を一周分巻き付け、その状態からマンドレルを引き抜いて３分間放置し、放置後の電線が作る輪の内径を測定した。そして、輪の内径からマンドレルの直径１９ｍｍを差し引いた値（ｍｍ）を巻き戻りの指標とした。
【００２２】
【表１】
2019075327.tif 000003
【００２３】
例１〜例６の電線では、電線の巻き戻りが小さかった。一方、例７及び例８の電線では、電線の巻き戻りが大きかった。また、例１、例２、及び例４〜例６の電線では、特に電線の巻き戻りが小さかった。
【００２４】
次に、表２に示すＡＷＧ６の例９〜例１２の電線を作成し、それぞれの電線の巻き戻りを評価した。なお、絶縁体に含有される可塑剤やその他の添加物は、例１〜例８と同様である。巻き戻りの評価は、例１〜例８と同様の方法により行った。
【００２５】
【表２】
2019075327.tif 000004
【００２６】
例９及び例１０の電線では、電線の巻き戻りが小さかった。一方、例１１及び例１２の電線では、電線の巻き戻りが大きかった。
【００２７】
次に、表３に示す８ＳＱの例１３〜例１５の電線を作成し、それぞれの電線の巻き戻りを評価した。なお、絶縁体に含有される可塑剤やその他の添加物は、例１〜例８と同様である。巻き戻りの評価は、例１〜例８と同様の方法により行った。
【００２８】
【表３】
2019075327.tif 000005
【００２９】
例１３〜例１５の電線では、電線の巻き戻りが小さかった。また、例１３及び例１４の電線では、特に電線の巻き戻りが小さかった。
【００３０】
以上の実施例から、導体の断面積が５ｍｍ２以上２０ｍｍ２以下であり、導体素線の素線径が０．４ｍｍ以上０．５ｍｍ以下であり、絶縁体が可塑剤を、ポリ塩化ビニル樹脂１００質量部に対して５０質量部以上１２０質量部以下で含有する電線は、対象物に巻き付けた際の巻き戻りが小さいことを確認できる。
【符号の説明】
【００３１】
１：電線、２：導体、３：絶縁体 
【図１】
2019075327.tif 000006